(57)【特許請求の範囲】
【請求項１】
少なくとも１種のアルケン単量体０．１〜３０モル％、少なくとも１種のアクリレート系単量体３０〜９５モル％、および少なくとも１種の不飽和酸無水物単量体０．１〜４０モル％を金属酸化物とラジカル重合開始剤存在下で重合させて得られた共重合体であって、
前記共重合体のガラス転移温度（Ｔｇ）が、８０〜２２０℃であり、
前記アクリレート系単量体が、以下の化学式１で表される化合物を含み、
【化５】
0005406179.tif 000012
［前記化学式１において、
Ｒ1、Ｒ2、およびＲ3は互いに同じであるか異なり、それぞれ独立に、水素原子またはヘテロ原子を含むことができる炭素数１〜３０の１価炭化水素基を示し、Ｒ1、Ｒ2、およびＲ3のうちの少なくとも一つはエポキシ基であってもよく；Ｒ4は水素原子または炭素数１〜６のアルキル基を示す。］
前記金属酸化物が、以下の化学式４で表される化合物である。
【化６】
0005406179.tif 000013
前記化学式４において、
Ａは第５族または第６族原子を示し；
Ｏは酸素原子を示し；
ｘ、ｙ、およびｚはＭおよびＡの酸化状態によって決定される値であって、
ｘ＞０、ｙ≧０、ｚ＞０である。
【請求項２】
数平均分子量が５，０００〜４００，０００、重量平均分子量が１０，０００〜８００，０００である、請求項１に記載の共重合体。
【請求項３】
初期重量の５０％が分解される温度（Ｔｄ50）が３００〜５５０℃範囲内である、請求項１または２に記載の共重合体。
【請求項４】
前記アルケン単量体は、１−アルケン、２−アルケン、および３−アルケンのうちから選択される少なくとも一つを含む、請求項１〜３のいずれかに記載の共重合体。
【請求項５】
前記不飽和酸無水物単量体は１価カルボン酸無水物または多価カルボン酸無水物である、請求項１〜４のいずれかに記載の共重合体。
【請求項６】
前記不飽和酸無水物単量体は下記化学式２の化合物を含む、請求項５に記載の共重合体：
【化７】
0005406179.tif 000014
前記化学式２において、
Ｒ5およびＲ6はそれぞれ独立に、水素原子または炭素数１〜６のアルキル基を示す。
【請求項７】
少なくとも１種のアルケン単量体０．１〜３０モル％、少なくとも１種のアクリレート系単量体３０〜９５モル％、および少なくとも１種の不飽和酸無水物単量体０．１〜４０モル％を、金属酸化物の存在下で、２００気圧以下の条件下で、ラジカル重合開始剤によって重合させて、ガラス転移温度（Ｔｇ）が、８０〜２２０℃の共重合体を得るステップを含み、
前記アクリレート系単量体が、以下の化学式１で表される化合物を含み、
【化８】
0005406179.tif 000015
［前記化学式１において、
Ｒ1、Ｒ2、およびＲ3は互いに同じであるか異なり、それぞれ独立に、水素原子またはヘテロ原子を含むことができる炭素数１〜３０の１価炭化水素基を示し、Ｒ1、Ｒ2、およびＲ3のうちの少なくとも一つはエポキシ基であってもよく；Ｒ4は水素原子または炭素数１〜６のアルキル基を示す。］
前記金属酸化物が、下記化学式４で示される化合物である
【化９】
0005406179.tif 000016
前記化学式４において、
Ａは第５族または第６族原子を示し；
Ｏは酸素原子を示し；
ｘ、ｙ、およびｚはＭおよびＡの酸化状態によって決定される値であって、
ｘ＞０、ｙ≧０、ｚ＞０である。
共重合体の製造方法。
【請求項８】
前記金属酸化物は、前記アクリレート系共単量体を基準に０．０１〜２００モル％用いられる、請求項７に記載の共重合体の製造方法。
【請求項９】
前記ラジカル重合開始剤は、前記アクリレート系単量体を基準に０．０１〜１モル％範囲で添加される、請求項７または８に記載の共重合体の製造方法。
【請求項１０】
前記重合は、１５０℃以下の条件で行われる、請求項７〜９のいずれかに記載の共重合体の製造方法。
【発明の詳細な説明】
【技術分野】
【０００１】
本発明は、新規の共重合体およびその製造方法に関する。より具体的には、本発明は、透明性および機械的物性に優れ、接着性と耐熱性に優れ、様々な光学素材に適用できる新規の共重合体およびその製造方法に関する。本出願は２００７年５月１６日に韓国特許庁に提出された韓国特許出願第１０−２００７−００４７５２５号の出願日の利益を主張し、その内容の全ては本明細書に含まれる。
【背景技術】
【０００２】
アルケン、特にエチレンは、アルキル（メタ）アクリレート共単量体と共重合する場合、単なるポリエチレンからは得ることができない相異なる物性を有する重合体を形成することができる。例えば、接着力、低温靭性などのような一部特性は、共単量体の含量が増加することによって相当改善することができる。したがって、このようなアルケンと異なる共単量体を混用した共重合体の開発は多くの研究の対象となってきた。
【０００３】
エチレンとアルキルアクリレートまたはエチレンとアルキルメタクリレート共重合体は、高温高圧反応から得られるのが一般的な従来技術であった。したがって、チューブ型反応器やオートクレーブ反応器を利用し、１０００気圧以上、１００℃以上の苛酷な条件でエチレンとアクリル系単量体を同時に投入して反応を行うことが開示されており、このような条件で得られた高分子はエチレンを基準に極性単量体であるアクリル系単量体が３〜３５％の範囲で重合された共重合体である。
【０００４】
しかし、このような高温高圧の条件を実現するためには、１次圧縮機、２次圧縮機および特殊反応器など、作業者の安全のための付加装置が必要となる。また、苛酷な工程条件により、共重合体の組成変化を所望の方向に変えるためには、多くの制約条件が伴われる。
【０００５】
また、従来の方法により製造されたエチレン系共重合体は若干の極性基を含む程度に過ぎない。すなわち、極性単量体の含量が高くないため、ポリエチレンの結晶性が共重合体に残存するようになり、透明フィルムなどの光学用素材として用いるには制約があった。したがって、既存のチューブ型反応器やオートクレーブにおける高温高圧法により得られた高分子は、結局、透明性に大きい影響を及ぼさない製品に使用しかなかった。
【０００６】
したがって、高温高圧の苛酷な重合条件を避けつつ、極性共単量体の含量が高くて結晶性のない共重合体を製造できる新しい極性共重合体の製造方法に対する開発が求められている。
【０００７】
一方、金属錯化合物触媒を用いてオレフィンにビニル単量体を共重合する方法が知られている。しかし、金属の酸素に対する高い親和力のため、初期遷移金属とランタニド系金属に基づいた金属錯化合物触媒は、極性ビニル単量体の官能基（Ｃ＝Ｏ）によって容易に汚染される短所があった。一部の後期遷移金属に基づいた金属錯化合物触媒システムにおいて、アルキルアクリレートとオレフィンの共重合が可能であることが報告されているものの、依然としてオレフィンの含量が顕著に高かった。
【０００８】
極性基の内部に存在する酸素によって金属錯化合物触媒が汚染されて活性が低下し、極性基の含有量が低い高分子が得られる金属錯化合物触媒重合法の短所を克服するための代替的な方法として、調節されたラジカル重合（Ｃｏｎｔｒｏｌｌｅｄ  ｒａｄｉｃａｌ  ｐｏｌｙｍｅｒｉｚａｔｉｏｎ）が提案されている。調節されたラジカル重合の代表的な重合法であるＡＴＲＰ（Ａｔｏｍ  Ｔｒａｎｓｆｅｒ  Ｒａｄｉｃａｌ  Ｐｏｌｙｍｅｒｉｚａｔｉｏｎ）によってオレフィンと極性ビニル単量体を共重合する場合、金属錯化合物触媒重合法とは逆に、極性ビニル単量体の含有量がオレフィンの含有量より高く得られる。すなわち、重合条件により、オレフィンの含量がある程度調節されたランダム共重合体の合成が可能である。しかし、ＡＴＲＰを使用する場合、高分子量を得るためには、長時間が必要であり、オレフィンの含量が低いレベルに維持される限界があった。１−アルケン−アクリレート共重合体は高い透明性を有するため、光学素材として用いられるのに好適であるが、前記用途として用いられるためには、製造工程および光学機器の作動時に発生する熱によって変形が生じないように耐熱性に優れなければならない。したがって、耐熱性などの物性を向上させられる新しい共重合体の開発が求められている。
【発明の概要】
【発明が解決しようとする課題】
【０００９】
本発明は、極性単量体の含有量が高くて無結晶性を有する共重合体であって、透明性、接着性および耐熱性に優れ、金属のような素材との接着性に優れた共重合体を提供することを目的とする。また、本発明は、前記共重合体を温和な反応条件においても、求められる物性に必要な適正量の共単量体を重合することができ、触媒の回収および再使用が可能であるために経済性が確保され、重合体内の不純物を最小化することができる共重合体の製造方法を提供することを目的とする。
【課題を解決するための手段】
【００１０】
前記目的を達成するために、本発明は、少なくとも１種のアルケン単量体０．１〜３０モル％、少なくとも１種のアクリレート系単量体３０〜９５モル％、および少なくとも１種の不飽和酸無水物単量体０．１〜４０モル％を含む共重合体を提供する。
【００１１】
また、本発明は、少なくとも１種のアルケン単量体０．１〜３０モル％、少なくとも１種のアクリレート系単量体３０〜９５モル％、および少なくとも１種の不飽和酸無水物単量体０．１〜４０モル％を、ルイス酸または金属酸化物の存在下で、ラジカル重合開始剤によって重合させるステップを含む共重合体の製造方法を提供する。
【発明の効果】
【００１２】
本発明に係る共重合体は、極性基の含有量が極めて高い無結晶性高分子であって、透明性に優れ、接着性と耐熱性が改善され、様々な光学素材として適用することができる。従来のアルケン−アクリレート単量体の場合、エチレン含量が増加するによってガラス転移温度が低くなる短所があった反面、本発明に係る共重合体は不飽和酸無水物を含むことによって、光学素材として適用できるようにガラス転移温度が１００度以上に高い。
【００１３】
また、本発明に係る共重合体の製造方法は、ルイス酸または金属酸化物を用いることにより、温和な反応条件においても、求められる物性に必要な適正量のアルケン単量体を重合することができ、金属酸化物を用いる場合、回収および再使用が可能であるために経済性が確保され、重合体内の不純物の問題を解決することができるために高純度の重合体を製造することができる。
【図面の簡単な説明】
【００１４】
【図１】比較例２で得られたエチレン−メチルメタクリレートランダム共重合体の水素核磁気共鳴スペクトル（1Ｈ−ＮＭＲ  ｓｐｅｃｔｒｕｍ）の結果である。
【図２】実施例１および６で得られたエチレン−メチルメタクリレート−マレイン酸無水物ランダム共重合体に対する走査熱量（ＤＳＣ）の結果である。
【図３】実施例２で得られたエチレン−メチルメタクリレート−マレイン酸無水物ランダム共重合体に対するゲル浸透クロマトグラフィー（ＧＰＣ）の結果である。
【図４】実施例５で得られたエチレン−メチルメタクリレート−マレイン酸無水物ランダム共重合体で製造したフィルムの紫外線−可視光線分光スペクトル（ＵＶ−Ｖｉｓｉｂｌｅ  ｓｐｅｃｔｒｕｍ）の結果である。
【図５】実施例６で得られたエチレン−メチルメタクリレート−マレイン酸無水物ランダム共重合体に対するゲル浸透クロマトグラフィー（ＧＰＣ）の結果である。
【図６】実施例７で得られたエチレン−メチルメタクリレート−マレイン酸無水物ランダム共重合体に対する赤外線スペクトル（ＩＲ  ｓｐｅｃｔｒｕｍ）の結果である。
【図７】実施例８で得られたエチレン−メチルメタクリレート−マレイン酸無水物−グリシジルメタクリレートランダム共重合体に対する走査熱量（ＤＳＣ）の結果である。
【発明を実施するための形態】
【００１５】
以下、本発明についてより詳細に説明する。
【００１６】
本発明に係る共重合体は、アルケン単量体、アクリレート系単量体、および不飽和酸無水物単量体を含むことを特徴とする。本発明において、前記アルケン単量体、アクリレート系単量体、および不飽和酸無水物単量体の含量は、それぞれ０．１〜３０モル％、３０〜９５モル％、および０．１〜４０モル％であることが好ましい。
【００１７】
本明細書において、本発明に係る共重合体がアルケン単量体、アクリレート系単量体、および不飽和酸無水物単量体を含むということは、本発明に係る共重合体が前記単量体が重合されて形成されることを意味するものであり、便宜上、単量体の用語でその構造を表現したのである。実際、本発明の共重合体の主鎖に単量体の二重結合がそのまま存在するのではないことは、本発明の技術分野で通常の知識を有する者であれば容易に理解するはずである。
【００１８】
本発明に係る共重合体のガラス転移温度（Ｔｇ）は８０〜２２０℃範囲、好ましくは１００〜１８０℃範囲、より好ましくは１２０〜１８０℃範囲のガラス転移温度（Ｔｇ）を有する。前記共重合体が光学素材用として効果的に用いられるためには、１００℃以上のガラス転移温度を有することが好ましい。また、本発明に係る共重合体は、数平均分子量が５，０００〜４００，０００、重量平均分子量が１０，０００〜８００，０００が好ましい。また、本発明の共重合体は、初期重量の５０％が分解される温度（Ｔｄ50）が３００〜５５０℃範囲内であることが好ましい。
【００１９】
本発明において、前記アルケン単量体としては特に限定されず、炭素鎖の末端に二重結合を有する１−アルケン、炭素鎖の中間に二重結合を有する２−アルケン、３−アルケンなどのようなアルケンを含むことができる。
【００２０】
１−アルケンの例としては、エチレン、プロピレン、１−ブテン、１−ペンテン、１−ヘキセン、１−ヘプテン、１−オクテン、１−ノネン、１−デセンなどが挙げられる。炭素鎖の中間に二重結合を有するアルケンの例としては、２−ブテン、２−ペンテン、２−ヘキセン、３−ヘキセン、２−ヘプテン、２−オクテン、２−ノネンなどが挙げられる。
【００２１】
前記共重合体のうちの前記アルケン単量体の含量は０．１〜３０モル％、好ましくは１０〜３０モル％である。アルケン単量体を用いることなく、重合体が極性基を含む単量体のみから形成される場合には、フィルムを形成した時に脆い問題がある。特に、前記共重合体のうちのアルケン単量体の含量が１０モル％以上であるものが、光学素材の積層フィルムへの適用時に脆い問題点が少ない。しかし、脆くない物性が要求されない用途の製品においては、アルケン単量体の含量が１０モル％未満で含まれてもよい。
【００２２】
本発明において、前記アクリレート系単量体は、エステル基のカルボニル基と共役化した（ｃｏｎｊｕｇａｔｅｄ）炭素間の二重結合を有する化合物であればよく、その置換基は特に限定されない。本明細書に記載されるアクリレート系単量体は、アクリレートだけでなく、アクリレート系誘導体を含むことを意味し、アルキルアクリレート、アルキルメタクリレート、アルキルブタクリレートなどを含む概念で理解しなければならない。
【００２３】
具体的には、前記アクリレート系単量体の例としては下記化学式１で示される化合物が含まれる。
【００２４】
【化１】
0005406179.tif 000002
【００２５】
前記化学式１において、
Ｒ1、Ｒ2、およびＲ3は互いに同じであるか異なり、それぞれ独立に、水素原子、ヘテロ原子を含むことができる炭素数１〜３０の１価炭化水素基を示し、Ｒ1、Ｒ2、およびＲ3のうちの少なくとも一つはエポキシ基であってもよく；Ｒ4は水素原子または炭素数１〜６のアルキル基を示す。
【００２６】
前記化学式１のうち、Ｒ1、Ｒ2、およびＲ3のうちの少なくとも一つがエポキシ基であるアクリレート系単量体の例としては、グリシジルメタクリレートおよびグリシジルアクリレートを含む。また、前記アクリレート系単量体は、アルキルの炭素数が１〜１２である直鎖状もしくは分枝状のアルキル基を含むアルキルアクリレート、アルキルの炭素数が１〜１２である直鎖状もしくは分枝状のアルキル基を含むアルキルメタクリレート、またはアルキルの炭素数が１〜１２である直鎖状もしくは分枝状のアルキル基を含むアルキルブタクリレートを含む。
【００２７】
前記共重合体のうちの前記アクリレート系単量体の含量は３０〜９５モル％、好ましくは４０〜９５モル％、より好ましくは５０〜９０モル％、最も好ましくは５０〜８０モル％である。
【００２８】
前記極性単量体であるアクリレート系共単量体の含量が増加する場合、アルケン、特にエチレンなどの１−アルケンの固有物性である結晶性を防止できるため、無結晶性共重合体の製造が可能である。このような無結晶性の１−アルケン−アクリレート系共重合体は、従来技術では製造し難かった。前記無結晶性共重合体は、高い透明性を有し、接着性などにも優れるために光学素材として使用可能であり、特に、極性官能基を多く含んでおり、金属などとの接着力に優れているために電気素子への適用に有利である。
【００２９】
前記反応において、アクリレート系共単量体の量が単量体の総量を基準に３０モル％未満である場合には接合性と透明性に問題があり、９５モル％を超過する場合には機械的物性が低下して脆い問題がある。また、前記共重合体を光学素材用積層フィルムに適用するためには、フィルムの形成時に脆い性質を緩和するために、アクリレート系単量体の量は９５モル％以下、より好ましくは９０モル％以下に調節することが好ましい。
【００３０】
本発明において、前記不飽和酸無水物は二重結合を一つ以上有しており、その二重結合によってラジカル重合が可能であることを示し、別に二重結合を一つ以上有するという限定がなくても、特に指定しない限りには二重結合を一つ以上有すると理解すべきである。本発明において、前記不飽和酸無水物としては、カルボン酸無水物を用いることができ、１価または２価以上の多価カルボン酸無水物を用いることができる。好ましくは、マレイン酸無水物またはその誘導体を用いることができ、例えば、下記化学式２の化合物を用いることができる。
【００３１】
【化２】
0005406179.tif 000003
【００３２】
前記化学式２において、
Ｒ5およびＲ6はそれぞれ独立に、水素原子または炭素数１〜６のアルキル基を示す。
【００３３】
しかし、本発明の範囲が前記例だけに限定されるものではなく、他の置換基を有するマレイン酸無水物または他種類の不飽和酸無水物を用いることもできる。
【００３４】
前記共重合体のうちの前記不飽和酸無水物単量体の含量は０．１〜４０モル％、好ましくは１０〜３０モル％である。このような不飽和酸無水物単量体を共重合体の成分として導入すれば、共重合体が高いガラス転移温度を有するようになるために光学素材として使用可能であり、特に、極性官能基を多く含んでおり、金属などとの接着力に優れるために電子素子への適用に有利である。
【００３５】
前述した単量体の繰り返し単位から構成される共重合体は、下記化学式３で示される繰り返し単位を含むことができる。
【００３６】
【化３】
0005406179.tif 000004
【００３７】
前記化学式３において、
ａ、ｂ、およびｃはモル比であり、０．１≦ａ≦３０、３０≦ｂ≦９５、０．１≦ｃ≦４０、
Ｒ1〜Ｒ4は前述した通りであり、Ｒ5およびＲ6は水素原子または炭素数１〜６のアルキル基である。
【００３８】
前記共重合体はランダム共重合体であってよく、この場合、前記化学式３で示される様々な繰り返し単位を含むことができる。また、前記共重合体は透明性を維持する限り、一部のブロックを含むことができる。本発明に係る共重合体は、フィルムの形成時、光透過率８０％以上の透明性を維持することが好ましい。
【００３９】
本発明に係る共重合体は、極性基の含有量が極めて高く、エチレンのようなアルケンの結晶性が存在しないため、高分子フィルムなどに加工した後にも透明であり、不飽和酸無水物を含むために高いガラス転移温度を有し、接着性が改善され、偏光板を含む多層構造の光学フィルムの用途に好適に用いることができる。
【００４０】
また、本発明に係るアルケン−アクリレート−不飽和酸無水物共重合体は、その単量体成分として１種のアルケン、１種のアクリレート、および１種の不飽和酸無水物を含むことができるだけでなく、前記アルケン、アクリレート、および不飽和酸無水物のうちの少なくとも一つが２種以上を含むことができる。特に、前記アクリレート系単量体として２種以上を用い、そのうちの１種以上がアルキルアクリレート系単量体であることが好ましい。また、前記重合体の物性の範囲および本発明の目的から逸脱しない限り、共単量体をさらに含むことができる。共単量体の例としては、不飽和有機酸、マレイミド、メチルマレイミド、エチルマレイミド、ブタジエン、スティルレンなどが挙げられる。前記不飽和有機酸としては、１価または多価のカルボン酸を用いることができる。
【００４１】
前記共重合体は、アルケン単量体、アクリレート系単量体、および不飽和酸無水物単量体を、ルイス酸または金属酸化物の存在下で、ラジカル重合開始剤によって重合させるステップを含む方法により製造することができる。本発明に係る共重合体の製造方法は、ルイス酸または金属酸化物を用いることにより、従来技術とは異なり、高温高圧の苛酷な条件を避けることができるので工程が簡単である。また、用いられた金属酸化物を重合後に濾過装置だけで容易に１００％回収して再使用できるために製造原価を顕著に低減することができ、精製しやすく、高純度の共重合体を提供することができる。また、水分および空気安定性にも優れて効率が高く、重合工程を単純化できるために産業的な適用可能性が大きい。
【００４２】
前記金属酸化物は、重合反応において実質的に酸点（ａｃｉｄ  ｓｉｔｅ）を提供するルイス酸と同様の役割を果たすため、概念上、ルイス酸に含まれるものである。しかし、一般的な他のルイス酸に比べ、重合反応後にも実質的にその構造や組成の変化がないため、簡単に分離できるだけでなく、再使用が可能であるという更なる利点もあるので、本明細書では、便宜上、一般的な他のルイス酸とは区別して金属酸化物または複合金属酸化物と命名することにする。
【００４３】
前記金属酸化物は下記化学式４で示される化合物であることが好ましい。
【００４４】
【化４】
0005406179.tif 000005
【００４５】
前記化学式４において、
Ａは第５族または第６族原子を示し；
Ｏは酸素原子を示し；
ｘ、ｙ、およびｚはＭおよびＡの酸化状態によって決定される値であって、
ｘ＞０、ｙ≧０、ｚ＞０である。
【００４６】
より具体的には、前記金属酸化物は、酸化アルミニウム（Ａｌ2Ｏ3）、酸化イットリウム（Ｙ2Ｏ3）、酸化亜鉛（ＺｒＯ2）、酸化ハフニウム（ＨｆＯ2）、酸化ケイ素（ＳｉＯ2）、酸化ボロン（Ｂ2Ｏ3）、酸化セシウム（ＣｅＯ2）、酸化ジスプロシウム（Ｄｙ2Ｏ3）、酸化エルビウム（Ｅｒ2Ｏ3）、酸化ユーロピウム（Ｅｕ2Ｏ3）、酸化ガドリニウム（Ｇｄ2Ｏ3）、酸化ホルミウム（Ｈｏ2Ｏ3）、酸化ランタン（Ｌａ2Ｏ3）、酸化ルテニウム（Ｌｕ2Ｏ3）、酸化ネオジム（Ｎｄ2Ｏ3）、酸化プラセオジム（Ｐｒ6Ｏ11）、酸化サマリウム（Ｓｍ2Ｏ3）、酸化テルビウム（Ｔｂ2Ｏ3）、酸化トリウム（Ｔｈ4Ｏ7）、酸化ツリウム（Ｔｍ2Ｏ3）、酸化イッテルビウム（Ｙｂ2Ｏ3）、酸化スズ（ＳｎＯ）、および酸化チタニウム（ＴｉＯ2）のような金属酸化物と、ジスプロシウムアルミネート（Ｄｙ3Ａｌ5Ｏ12）、イットリウムアルミネート（Ｙ3Ａｌ5Ｏ12）、アルミニウムチタネート（Ａｌ2Ｏ3・ＴｉＯ2）、アルミニウムシリケート（３Ａｌ2Ｏ3・２ＳｉＯ2）、カルシウムチタネート（ＣａＴｉＯ3）、カルシウムジルコネート（ＣａＺｒＯ3）、鉄チタネート（ＦｅＴｉＯ3）、マグネシウムアルミネート（ＭｇＯ・Ａｌ2Ｏ3）、セシウムアルミネート（ＣｅＡｌ11Ｏ18）、Ａｌ2（ＳＯ4）3、およびＡｌＰＯ4のような複合金属酸化物からなる群から選択された一つ以上であることが好ましい。
【００４７】
前記金属酸化物は固体タイプであるため、濾過装置だけを使う物理的な方法によっても１００％近く回収することができ、回収された金属酸化物を再び重合に用いることができる。回収された金属酸化物は、通常、２０回程度は再使用することができる。
【００４８】
前記ルイス酸としては、スカンジウム、チタニウム、バナジウム、クロム、マンガン、鉄、コバルト、銅、亜鉛、ホウ素、アルミニウム、イットリウム、ジルコニウム、ニオビウム、モリブデン、カドミウム、レニウム、およびスズからなる群から選択された一つ以上の金属陽イオンを含んで形成されるルイス酸が好ましく、ハライド、トリフラート（ｔｒｉｆｌａｔｅ）、ＨＰＯ32-、Ｈ3ＰＯ2-、ＣＦ3ＣＯＯ-、Ｃ7Ｈ15ＯＳＯ2-、およびＳＯ42-からなる群から選択された一つ以上の陰イオンを含むことが好ましい。より具体的には、アルミニウムトリクロライド、スカンジウムトリフラート、亜鉛トリフラート、銅トリフラート、トリフルオロボロン、これらの２以上の混合物などが好ましい。
【００４９】
前記共重合体の製造方法において、前記金属酸化物または前記ルイス酸は、アクリレート系共単量体を基準に０．０１〜２００モル％を用いることが好ましい。
【００５０】
前記金属酸化物またはルイス酸を用いることにより、製造される前記共重合体に繰り返し単位として含まれる単量体の含量を、求められる物性に応じて適切に調節および制御することができる。特に、エチレンまたはプロピレンのように反応条件において気相として存在するアルケン単量体が溶媒に一部溶解されて重合反応に参加する場合、金属酸化物またはルイス酸は製造される共重合体の求められる物性に必要な適正量のアルケン単量体が重合されるように調節する役割を果たすことができ、また、従来技術に比べて低温低圧において重合反応が行われるようにする役割を果たす。
【００５１】
前記ラジカル重合開始剤としては過酸化物、アゾ化合物などが好ましい。より具体的には、過酸化物化合物の例としては、過酸化水素、デカノニルパーオキシド、ｔ−ブチルパーオキシネオデカノエート、ｔ−ブチルパーオキシピバレート、３，５，５−トリメチルヘキサノイルパーオキシド、ジエチルパーオキシド、ｔ−ブチルパーオキシ−２−エチルヘキサノエート、ｔ−ブチルパーオキシイソブチレート、ベンゾイルパーオキシド、ｔ−ブチルパーオキシアセテート、ｔ−ブチルパーオキシベンゾエート、ジ−ｔ−ブチルパーオキシド、ｔ−アミルパーオキシネオデカノエート、ｔ−アミルパーオキシピバレート、ｔ−アミルパーオキシ−２−エチルヘキサノエート、１，１，３，３−テトラメチルブチルヒドロパーオキシド、アルカリ金属パーサルフェート、パーボレート、およびパーカーボネートが挙げられ、アゾ化合物の例としては２，２’−アゾ−ビス（イソブチロニトリル）（ＡＩＢＮ）（２，２’−ａｚｏ−ｂｉｓ（ｉｓｏｂｕｔｙｒｏｎｉｔｒｉｌｅ））のようなアゾ化合物が挙げられる。好ましい開始剤はアゾ化合物である。このような開始剤の混合物を用いることもできる。
【００５２】
前記ラジカル重合開始剤は、任意の適切な方式により、例えば、純粋な形態、適切な溶媒に溶解された形態および／または単量体または共単量体供給物ストリームと混合された形態で反応ストリームに添加することができる。前記共重合体を製造するのに用いられるラジカル重合開始剤は、前記アクリレート系単量体を基準に０．０１〜１０モル％範囲で添加されることが好ましいが、必ずしもこれに限定されるものではなく、必要により適切に用いることができる。
【００５３】
前記共重合体の重合反応は溶媒、特に有機溶媒で行われることが好ましい。そのような溶媒の例としては、トルエン、クロロベンゼン、ｎ−ヘキサン、ヘプタン、テトラヒドロフラン、エーテル、メタノール、エタノール、クロロホルム、およびメチレンクロライドからなる群から選択された一つ以上の溶媒が好ましいが、必ずしもこれらに限定されるものではない。すなわち、本発明の技術分野で使用可能な溶媒であれば特に限定されるものではない。
【００５４】
前記重合反応において、アクリレート系単量体および不飽和酸無水物単量体は、反応条件下で一般的に液相として存在するため、溶媒に溶解されて重合反応に参加する。したがって、前述した共重合体に含まれる単量体が反応条件において液相として存在できるものであれば、反応圧力は特に限定されない。
【００５５】
一方、アルケン単量体は、特にエチレンとプロピレンの場合には、反応条件において一般的に気体状態として存在するため、アルケン単量体を本発明の共重合体の繰り返し単位に適正量で含有させるためには加圧の反応条件が要求されるが、前記アルケン単量体が反応条件において液相として存在する場合であれば反応圧力は特に限定されない。
【００５６】
前記重合反応は、１０００気圧以上および１００℃以上の高温高圧の苛酷な反応条件を要する従来技術とは異なり、２００気圧以下および１５０℃以下、好ましくは５０気圧以下および１００℃以下の温和な条件でも行われることができ、工程が単純であり、製造される共重合体の物性制御が容易である。また、前記金属酸化物は、特に水分安全性に優れ、効率的であり、再活用が可能である。
【００５７】
具体的には、前記共重合体の重合のための反応条件は、アルケン単量体が反応条件において気相である場合、重合反応が５〜２００気圧の圧力および３０〜１５０℃の温度条件で行われることが好ましく、特に好ましくは前記反応が２０〜５０気圧の圧力および５０〜８０℃の温度条件で行われる。
【００５８】
圧力が５気圧未満の場合にはアルケン含量が低くなることができ、圧力が２００気圧を超過する場合には工程上において追加装置の設置が必要になる。また、温度が３０℃未満の場合には開始剤が活性化されないこともあり、１５０℃を超過する場合には工程の制御が難しいことがある。
【００５９】
本発明の具体的な一実現例は、アルケン単量体としてエチレンまたはプロピレン、アクリレート系単量体としてメチルメタクリレートまたはメチルアクリレート、不飽和酸無水物単量体としてマレイン酸無水物、金属酸化物としてアルミナを用い、５〜５０気圧の圧力と５０〜８０℃の温度でＡＩＢＮを重合開始剤にして重合するものである。
【００６０】
本発明に係る共重合体は、ガラス転移温度および靭性が高く、光透過度に優れ、接着性に優れる。したがって、本発明に係る共重合体は、特に、光学用フィルムの製造に好適に用いることができる。本発明に係る共重合体を含む光学用フィルムは、光透過度、ガラス転移温度および靭性の高い共重合体樹脂を用いて製造するために高い光透過度を有し、極性官能基を有する単量体の含量が高いために接着性に優れるので、偏光板などのような積層フィルムとして使われるのに好適である。したがって、延伸等を通じ、複屈折率を有する位相差補償フィルム、ヨウ素溶液との後処理を通じて偏光フィルムとして製造することもでき、その他の様々な光学用フィルムとして使用することができる。
【実施例】
【００６１】
以下では、実施例により、本発明をより詳細に説明する。但し、下記実施例は本発明を例示するためのものに過ぎず、本発明の範囲が下記実施例の内容に制限されるものではない。
【００６２】
重合に必要な有機試薬と溶媒はアルドリッチ（Ａｌｄｒｉｃｈ）社の製品をもって標準方法によって精製し、エチレンはＡｐｐｌｉｅｄ  Ｇａｓ  Ｔｅｃｈｎｏｌｏｇｙ社の高純度製品を水分および酸素濾過装置を通過させた後に重合を進行した。
【００６３】
共重合体内の単量体の含量比を求めるために、Ｖａｒｉａｎ社で製造した５００  ＭＨｚ  ＮＭＲを利用してスペクトルを得た。収得された重合体の熱的特性であるガラス転移温度（Ｔｇ）はＴＡ  Ｉｎｓｔｒｕｍｅｎｔ社製であるＤＳＣ  Ｑ１００で測定し、５０％熱分解温度（Ｔｄ50）は同一社のＴＧＡを利用した。
【００６４】
光透過度はフィルムを製造してＵＶ  ｓｐｅｃｔｒｏｍｅｔｅｒによって分析した。
【００６５】
分子量および分子量の分布はＷａｔｅｒｓ社製であるＧＰＣ（ｇｅｌ  ｐｅｒｍｅａｔｉｏｎ  ｃｈｒｏｍａｔｏｇｒａｐｈｙ）分析によって得られた。分析温度は２５℃であり、テトラヒドロフラン（ＴＨＦ）を溶媒として用い、ポリスチレンで標準化して数平均分子量（Ｍｎ）および重量平均分子量（Ｍｗ）を求めた。
【００６６】
［比較例１］
１２５ｍＬ反応装置にマレイン酸無水物（ＭＡＨ）およびメチルメタクリレート（ＭＭＡ）を投入した。次に、トルエンに溶かした開始剤ＡＩＢＮを投入した。その次、反応器の温度を６５℃までに上昇させ、１８時間重合を施した。
【００６７】
［比較例２］
１２５ｍＬ高圧反応装置を真空にした後、アルゴンを充填させた。前記アルゴン雰囲気の反応器にメチルメタクリレートとアルミナを投入した。次に、トルエンに溶かした開始剤ＡＩＢＮを投入した。その次、３５ｂａｒのエチレンを充填させた後、反応器の温度を７５℃までに上昇させ、１８時間重合を施した。得られたエチレン−メチルメタクリレートランダム共重合体の水素核磁気共鳴スペクトル（1Ｈ−ＮＭＲ  ｓｐｅｃｔｒｕｍ）の結果を図１に示した。
【００６８】
［比較例３］
アルミナの投入量を減らしたことを除いては、前記比較例２と同じ方法により重合した。
【００６９】
前記比較例１、２、および３の重合条件および結果を表１および表２に示した。また、図１に前記比較例２から得られたエチレン−メチルメタクリレートランダム共重合体の水素核磁気共鳴スペクトル（1Ｈ−ＮＭＲ  ｓｐｅｃｔｒｕｍ）示した。
【００７０】
【表１】
0005406179.tif 000006
【００７１】
【表２】
0005406179.tif 000007
【００７２】
比較例１はマレイン酸無水物（ＭＡＨ）およびメチルメタクリレート（ＭＭＡ）ランダム共重合体の製造に関するものであり、その共重合体は高いガラス転移温度を有しているために耐熱性に優れるが、脆い（ｂｒｉｔｔｌｅ）性質を有しているため、それだけではフィルムを形成するのが容易でない問題点がある。
【００７３】
比較例２および３はエチレン−メチルメタクリレートランダム共重合体に関するものである。比較例２の実験結果、エチレン含量２０モル％を有するエチレン−メチルメタクリレートランダム共重合体が重合された。比較例３は、比較例２の重合条件と比較してアルミナの投入量を減らした状態でフリーラジカル重合した結果であって、比較例２に比べてエチレン含量が減った９．７モル％を含有したランダム共重合体が重合された。比較例３は、エチレン含量が減ったため、ガラス転移温度は比較例２より高く得られたが、エチレン含量が低いためにフィルムの製造時に折れる短所がある。
【００７４】
この結果により、アルミナの投入有無は共重合体内のエチレン含量の増大効果をもたらし、エチレンの含量が増大すればガラス転移温度が低くなることが分かる。比較例２の重合体は、エチレン含量が約１０モル％以上であるために成形性の良い高透明の光学フィルムとして製造可能であるが、ガラス転移温度が１００度以下であるために光学フィルムに適用するのに耐熱性が足りない短所がある。すなわち、エチレンの含量を上げることにより、アクリレートの脆い特性を補ってフィルムの形成性が良いが、低いガラス転移温度のために応用範囲が制限される。
【００７５】
［実施例１］
１２５ｍｌ  Ｐａｒｒ高圧反応装置を真空にした後、アルゴンを充填させた。アルゴン雰囲気の反応器にメチルメタクリレート（ＭＭＡ）、マレイン酸無水物（ＭＡＨ）、およびルイス酸としてアルミナを投入した。次に、トルエンに溶かした開始剤ＡＩＢＮを投入した。その次、３５ｂａｒのエチレンを充填させた後、反応器の温度を６５℃までに上昇させ、１８時間重合を施した。
【００７６】
重合が終われば重合液はフィルタを介してアルミナを除去し、エタノールまたはヘキサンに沈殿させた。得られた高分子は２４時間、減圧下、Ｔｇ以下の温度で乾燥した。
【００７７】
［実施例２］
溶媒量を調節したことを除いては、実施例１と同じ方法により重合を施した。
【００７８】
［実施例３］
溶媒としてトルエン／ＴＨＦ＝３(体積比)の混合溶媒を用いたことを除いては、実施例１と同じ方法により重合を施した。
【００７９】
［実施例４］
溶媒としてヘキサン／ＴＨＦ＝３(体積比)の混合溶媒を用いたことを除いては、実施例１と同じ方法により重合を施した。
【００８０】
［実施例５〜７］
溶媒としてテトラヒドロフラン（ＴＨＦ）を用い、溶媒量、温度、時間は同一の条件で金属酸化物の種類を異にして重合した。
【００８１】
前記実施例１〜７の重合条件および結果を表３および表４に示した。また、図２には実施例１および６で得られたエチレン−メチルメタクリレート−マレイン酸無水物ランダム共重合体に対する走査熱量（ＤＳＣ）グラフを示し、図３には実施例２で得られたエチレン−メチルメタクリレート−マレイン酸無水物ランダム共重合体に対するゲル浸透クロマトグラフィー（ＧＰＣ）の結果を示し、図４には実施例５で得られたエチレン−メチルメタクリレート−マレイン酸無水物ランダム共重合体に対する紫外線−可視光線分光スペクトル（ＵＶ−Ｖｉｓｉｂｌｅ  ｓｐｅｃｔｒｕｍ）の結果を示し、図５には実施例６で得られたエチレン−メチルメタクリレート−マレイン酸無水物ランダム共重合体に対するゲル浸透クロマトグラフィー（ＧＰＣ）の結果を示し、図６には実施例７で得られたエチレン−メチルメタクリレート−マレイン酸無水物ランダム共重合体に対する赤外線スペクトル（ＩＲ  ｓｐｅｃｔｒｕｍ）の結果を示した。
【００８２】
【表３】
0005406179.tif 000008
【００８３】
【表４】
0005406179.tif 000009
【００８４】
実施例１〜７の結果、ガラス転移温度がおおよそ１２０℃以上のエチレン−メチルメタクリレート−マレイン酸無水物共重合体が合成された。比較例で合成された高透明フィルムの短所である低いガラス転移温度の問題を解決し、ＴＧＡで測定された５０％熱分解温度も４００℃以上に高く得られた。エチレン含量が高くなるほどガラス転移温度は低くなり、マレイン酸無水物及びアクリレート含量が高くなるほどガラス転移温度は高くなるため、重合条件の変化によって所望する耐熱性及び物性に適合する高分子を合成することができる。
【００８５】
実施例５〜７の結果、多様な金属酸化物の適用が可能であり、溶媒としてテトラヒドロフランを用いる場合、生成された高分子の溶解度がトルエンを用いる場合より高いため、分子量の分布が狭く得られるということが分かる。
【００８６】
［実施例８〜１１］
前記実施例１〜７と同じ方法により重合するが、２種のアクリレートを用いて４元共重合した。第４の単量体はアルキルアクリレートあるいはエポキシ基が置換されたグリシジルメタクリレートを用いた。すなわち、単量体としてメチルメタクリレート、マレイン酸無水物、エチレン以外に、メチルアクリレート（ＭＡ）、エチルアクリレート（ＥＡ）、グリシジルメタクリレート（ＧＭＡ）をそれぞれ投入して４元共重合した。前記実施例８〜１１の詳細な重合条件および結果を表５および表６に示した。また、図７には実施例８で得られたエチレン−メチルメタクリレート−マレイン酸無水物−グリシジルメタクリレートランダム共重合体に対する走査熱量（ＤＳＣ）グラフを示した。
【００８７】
【表５】
0005406179.tif 000010
【００８８】
【表６】
0005406179.tif 000011
【００８９】
＊フィルム特性は重合体をＴＨＦに溶かして製造したフィルムを７０℃で１日乾燥した後、曲げた時に折れる程度を測定したものである。１０回曲げた時に２回以下で折れる場合には優秀、５回以下で折れる場合には良好に判断した。
【００９０】
実施例８〜１１の重合結果、第４の単量体としてアルキルアクリレートの使用時にフィルム特性がより改善された。少量のアルキルアクリレートの添加時にエチレンとともにフィルムの折れる特性を向上させることを確認し、実施例５〜７と比べた時、分子量の増大效果もあることが分かる。
【図１】
0005406179.tif 000017
【図２】
0005406179.tif 000018
【図３】
0005406179.tif 000019
【図４】
0005406179.tif 000020
【図５】
0005406179.tif 000021
【図６】
0005406179.tif 000022
【図７】
0005406179.tif 000023